(57)【特許請求の範囲】
【請求項１】
衛生薄葉紙を複数個纏めて包装するための衛生薄葉紙用包装材であって、
前記包装材は、植物由来プラスチックに０．５〜２重量％の乳化剤を混合して撹拌することにより調製された植物由来プラスチックエマルジョンを、シート状に伸ばして乾燥させることによって構成され、シート厚が２０〜６０μmであるとともに、ライン流れ方向の引裂強度が２００Ｎ／ｃｍ以上であることを特徴とする衛生薄葉紙用包装材。
【請求項２】
前記植物由来プラスチックは、ポリ乳酸を含む樹脂である請求項１記載の衛生薄葉紙用包装材。
【発明の詳細な説明】
【技術分野】
【０００１】
本発明は、トイレットペーパー、キッチンペーパー等のロール状衛生薄葉紙又は収容箱内に収容されたティッシュペーパー等の箱入り衛生薄葉紙を複数個纏めて包装する衛生薄葉紙用包装材に係り、詳しくは植物由来プラスチックを使用することによって、静電気の発生による生産能力の低下を防ぎ、引裂強度を向上させるとともに、資源の節約及び二酸化炭素排出量の削減を図った衛生薄葉紙用包装材に関する。
【背景技術】
【０００２】
従来より、前記ロール状衛生薄葉紙又は箱入り衛生薄葉紙を複数個纏めて包装する衛生薄葉紙用包装材として、ポリエチレン（ＬＤＰＥ）包装材などの石油由来のプラスチックを原料とした包装材が使用されていた。このような石油由来プラスチックは、加工性、物性、コストの点において優れているが、その反面、資源の枯渇化、廃棄後のゴミ問題、焼却時の二酸化炭素排出による地球温暖化など、様々な環境への影響が懸念されている。
【０００３】
そこで近年では、バイオマス資源由来の成分を原料とした包装材の開発が進められている。例えば下記特許文献１では、主たる繰り返し単位がジカルボン酸単位及びジオール単位であるポリエステルにおいて、該ポリエステルの原料であるジカルボン酸及びジオールの少なくとも一方がバイオマス資源から得られたものであるバイオマス資源由来ポリエステルが開示されている。
【先行技術文献】
【特許文献】
【０００４】
【特許文献１】特開２００９−４１０３６号公報
【発明の概要】
【発明が解決しようとする課題】
【０００５】
しかしながら、上記特許文献１記載のバイオマス資源由来ポリエステルを使用して上記包装材を製造した場合、静電気が発生するおそれがあり、静電気によって包装材が生産ラインに付着したり、包装時に包装材同士がくっついたりして、生産能力の低下の原因となっていた。
【０００６】
また、従来の包装材は、引裂強度が低いため、輸送中の振動によって破れたり、持手部を持って搬送中に持手部が引き裂けたりするおそれがあった。
【０００７】
そこで本発明の主たる課題は、静電気の発生を抑えることによって生産能力の低下を防ぎ、引裂強度を向上させるとともに、資源の節約及び二酸化炭素排出量の削減を図った衛生薄葉紙用包装材を提供することにある。
【課題を解決するための手段】
【０００８】
上記課題を解決するために請求項１に係る本発明として、衛生薄葉紙を複数個纏めて包装するための衛生薄葉紙用包装材であって、
前記包装材は、植物由来プラスチックに０．５〜２重量％の乳化剤を混合して撹拌することにより調製された植物由来プラスチックエマルジョンを、シート状に伸ばして乾燥させることによって構成され、シート厚が２０〜６０μmであるとともに、ライン流れ方向の引裂強度が２００Ｎ／ｃｍ以上であることを特徴とする衛生薄葉紙用包装材が提供される。
【０００９】
上記請求項１記載の発明では、衛生薄葉紙を複数個纏めて包装する衛生薄葉紙用包装材について、前記包装材を植物由来プラスチックによって構成することにより、ＬＤＰＥなどの石油由来プラスチックによって構成した包装材に比べ、静電気の発生が抑えられ、包装材の製造工程及び衛生薄葉紙を複数個纏めて包装する生産工程において、静電気によって包装材が生産ラインに付着したり、包装時に包装材同士がくっついたりして生産能力が低下するのを防止できるようになる。
【００１０】
また、植物由来プラスチックによって構成することにより、石油由来プラスチックに比べ、引裂強度が向上し、引裂きし難い包装材を得ることができ、包装材の破れや持手部の引裂きが防止できるようになる。
【００１１】
さらに、植物由来であるため、資源の節約及び二酸化炭素排出量の削減に資することができるようになる。
【００１２】
請求項２に係る本発明として、前記植物由来プラスチックは、ポリ乳酸を含む樹脂である請求項１記載の衛生薄葉紙用包装材が提供される。
【００１３】
上記請求項２記載の発明では、植物由来プラスチックとして、加工性、強度、コストなどの面において好適な、ポリ乳酸を含む樹脂を使用したものである。
【発明の効果】
【００１４】
以上詳説のとおり本発明によれば、静電気の発生を抑えることによって生産能力の低下を防ぎ、引裂強度を向上させるとともに、資源の節約及び二酸化炭素排出量の削減を図った包装材が提供できるようになる。
【図面の簡単な説明】
【００１５】
【図１】ロール状衛生薄葉紙の包装材１の斜視図である。
【発明を実施するための形態】
【００１６】
以下、本発明の実施の形態について図面を参照しながら詳述する。
本発明に係る衛生薄葉紙用包装材１（以下、包装材という。）は、図１に示されるように、トイレットペーパーロール３、３…を４個／段を３段重ねとした１ダース分のトイレットペーパーロール３、３…を纏めて包装するための包装袋である。そして持ち運びに便利なように、上面側には、トイレットペーパーロール３より突出させてある包装材の上部フラップのうち、対向する２面のフラップ部分を重ね合わせ、このフラップ部分に２つの指掛け用孔２ａを形成した持手部２を設けるようにしている。
【００１７】
前記包装材１は、植物由来プラスチックによって構成されている。このため、ＬＤＰＥなどの石油由来プラスチックによって構成される包装材に比べ、静電気の発生が抑えられ、包装材１の製造工程及びトイレットペーパーロール３を複数個纏めて包装する生産工程において、静電気によって包装材が生産ラインに付着したり、包装時に包装材同士がくっついたりして生産能力が低下するのを防止することができる。
【００１８】
前記植物由来プラスチックは、生分解性樹脂として公知のものを使用することができ、例えば、ポリ乳酸重合体、熱可塑性を付与した変性澱粉、ポリカプロラクトン、琥珀酸・ブタンジオール共重合体、琥珀酸・ブタンジオール・アジピン酸共重合体、ポリヒドロキシ酪酸・ポリヒドロキシ吉草酸共重合体等の脂肪族ポリエステル系生分解性樹脂等を使用できる。
【００１９】
本包装材１では、これら植物由来プラスチックの内、ポリ乳酸を含む樹脂であることが好ましい。このポリ乳酸樹脂は、Ｌ−乳酸を重合して得られる樹脂又はＬ−乳酸及びＤ−乳酸のステレオコンプレックス体樹脂をベース樹脂とするものである。ポリ乳酸樹脂は、トウモロコシやサトウキビといった再生可能資源である植物を原料とするため、石油等の化石資源の消費量を削減することができ、また、生分解性を有するため、廃棄処分される際の環境に対する負荷が小さくなる。更に、ポリ乳酸を含む樹脂の場合、他の植物由来プラスチックと比較して、加工性、強度、コスト面などの樹脂特性に優れるようになる。
【００２０】
前記植物由来プラスチックにより包装材１を製造する方法として、先ず植物由来プラスチックエマルジョンを調製する。この植物由来プラスチックエマルジョンは、植物由来プラスチックと一般に０．５〜２重量％の乳化剤とを混合して、一般に９ｒｐｍ以上の速度で撹拌することにより調製することができる。
【００２１】
次に、上記植物由来プラスチックエマルジョンをシート状に伸ばした後、一般に１００〜１５０℃に加熱した加熱ロール上を通過させることにより乾燥し、シート状の包装材原反を得る。この包装材原反のシート厚は、一般に２０〜６０μｍ（乾燥後）である。
【００２２】
そして、前記包装材原反の両側端縁同士を突き合わせ、その継ぎ目をシール機にて１２０〜２００℃の温度でヒートシールして円筒形状とし、所定の長さで切断し、円筒形状包装材を得る。
【００２３】
その後、この円筒形状包装材を用いて所定の包装方法によって、トイレットペーパーロール３、３…を包装する。包装方法としては、例えば、先ず底面側の開口を、突出したフラップ部分を順に折り畳むキャラメル包装により封止する一方、上面側を開口としておき、この上面側の開口からトイレットペーパーロール３、３…を収容した後、この上面側をトイレットペーパーロール３の上面より上側に突出させてある包装袋の上部フラップの内、対向する２面のフラップ部分を重ね合わせ、ヒートシールして接合する。なお、上部フラップ部は、前述の通り、２つの指掛け用孔２ａ、２ａが形成されることにより、前記持手部２を構成する。その他の包装方法として、上面側の開口を底面側の開口と同様に外方に突出したフラップ部分を順に折り畳むキャラメル包装によって封止することもでき、この場合には、テープ状素材からなる持手部（図示せず）の両端部をそれぞれ包装材１の対向する側面に接合して取り付けるようにする。なお、前記「キャラメル包装」は、タバコの包装袋のように、本体端面よりも外方に突出させるようにフィルムの余長部分を取り、この余長フラップ部分を順に折り畳んで封止する封止形態を言い、包装材１の上面及び底面の封止手間が省略されるようになり、製品化する工程がより効率的となる。
【実施例】
【００２４】
厚み２８μｍ一定とし、実施例１：植物由来プラスチック、比較例１：ポリエチレン（ＬＤＰＥ）とした各試験素材について、引裂強度（ＪＩＳ  Ｐ  ８１１６）、引張弾性率、２％伸張時荷重の試験を行った。その結果を表１に示す。
【００２５】
【表１】
0005451293.tif 000002
【００２６】
表１の結果、植物由来プラスチックで構成した実施例１では、ＬＤＰＥで構成した比較例１と比較して、引裂強度が大きな値となるため、引裂きを起こり難くすることができるとともに、引張弾性率及び２％伸張時荷重が大きな値となるため、引張りに対する変形が抑えられるようになる。
【００２７】
また、この結果、包装材１は、ライン流れ方向（ＭＤ方向）の引裂強度が少なくとも２００Ｎ／ｃｍ以上であることが好ましい。
【符号の説明】
【００２８】
１…衛生薄葉紙用包装材（包装材）、２…持手部、３…トイレットペーパーロール
【図１】
0005451293.tif 000003